(57)【要約】【課題】現行の酸性の電解クロメート処理液で問題となる浴管理の問題を解決する技術を提供する。【解決手段】クロム酸またはそのアルカリ金属塩を含有し、アルカリ性であることを特徴とする電解クロメート処理液およびこれを用いためっきの表面処理方法。【選択図】なし【特許請求の範囲】
【請求項１】
クロム酸またはそのアルカリ金属塩を含有し、アルカリ性であることを特徴とする電解クロメート処理液。
【請求項２】
更に、リン酸またはそのアルカリ金属塩を含有する請求項１記載の電解クロメート処理液。
【請求項３】
ｐＨが８〜１２である請求項１または２記載の電解クロメート処理液。
【請求項４】
めっき表面を、請求項１〜３の何れかに記載の電解クロメート処理液で処理することを特徴とするめっきの表面処理方法。
【請求項５】
処理前のめっきが、アルカリ性のめっき液で得られたものである請求項４記載のめっきの表面処理方法。
【請求項６】
請求項４または５記載のめっきの表面処理方法で得られるめっき製品。
【発明の詳細な説明】
【技術分野】
【０００１】
本発明は、めっき表面の処理に用いられる電解クロメート処理液およびこれを用いためっきの表面処理方法に関する。
【背景技術】
【０００２】
装飾めっきや機能めっきにおいて最表面にクロムめっきが施されることが多くある。このクロムめっきは発癌性を有する６価クロム浴で行われることが一般的であり、人体への影響が懸念され、現在ではその代替として３価クロムめっきやスズ−コバルトなどといった合金めっきが使用されつつある。
【０００３】
３価クロム浴めっきやスズ−コバルト合金めっきなどは６価クロム浴めっきほどの耐食性を有していないため、後工程にて電解クロメート処理（６価クロム含有であるが）を行い高耐食性を付与している。
【０００４】
クロメート処理は浸漬および電解によりおこなわれ、その処理液は酸性のものが一般的であるが（例えば、非特許文献１参照）、その前工程であるスズ−コバルト合金めっき等がアルカリ性の液性のため、それがクロメート処理液に持ち込まれると、ｐＨが大きく変動し、浴管理が煩雑になる。
【先行技術文献】
【非特許文献】
【０００５】
【非特許文献１】「めっき技術ガイド」、日本鍍金材料協同組合、２３１頁、１９９６年発行
【発明の概要】
【発明が解決しようとする課題】
【０００６】
従って、本発明は現行の酸性の電解クロメート処理液で問題となる浴管理の問題を解決する技術を提供することを課題とした。
【課題を解決するための手段】
【０００７】
本発明者らは、上記課題を解決するために鋭意研究した結果、意外にも電解クロメート処理液を初めからアルカリ性とすることで、上記課題を解決できることを見出し、本発明を完成させた。
【０００８】
すなわち、本発明はクロム酸またはそのアルカリ金属塩を含有し、アルカリ性であることを特徴とする電解クロメート処理液である。
【０００９】
また、本発明はめっき表面を、上記電解クロメート処理液で処理することを特徴とするめっきの表面処理方法である。
【００１０】
更に、本発明は上記めっきの表面処理方法で得られるめっき製品。
【発明の効果】
【００１１】
本発明の電解クロメート処理液は、浴管理が容易であり、また、この電解クロメート処理液で処理しためっき表面は耐食性が向上する。
【００１２】
従って、本発明はめっき製品の表面処理として好適である。
【発明を実施するための形態】
【００１３】
本発明の電解クロメート処理液に用いられる、クロム酸またはそのアルカリ金属塩は、特に限定されず、例えば、重クロム酸ナトリウム、重クロム酸カリウム、無水クロム酸、クロム酸カリウム等が挙げられる。これらクロム酸またはそのアルカリ金属塩の中でも重クロム酸ナトリウムが好ましい。また、これらクロム酸またはそのアルカリ金属塩は１種または２種以上を用いることができる。本発明の電解クロメート処理液におけるクロム酸またはそのアルカリ金属塩の含有量は特に限定されないが、例えば、クロムイオン濃度として０.５〜１００ｇ／Ｌ、好ましくは１０〜５０ｇ／Ｌ、より好ましくは１５〜２０ｇ／Ｌである。
【００１４】
本発明の電解クロメート処理液は、アルカリ性、好ましくはｐＨ８〜１２であるが、この液性の調整は例えば、水酸化ナトリウム等のアルカリ物質で行えばよい。
【００１５】
本発明の電解クロメート処理液は、上記成分に追加して更にリン酸またはそのアルカリ金属塩を含有させ、電解クロメート処理液中にリンを含有させることが、耐食性の点から好ましい。本発明の電解クロメート処理液に用いられるリン酸またはそのアルカリ金属塩は、特に限定されず、例えば、リン酸三ナトリウム、ピロリン酸、次亜リン酸ナトリウム等が挙げられ、これらの中でもリン酸三ナトリウムが好ましい。これらリン酸またはそのアルカリ金属塩は１種または２種以上を用いることができる。本発明の電解クロメート処理液におけるリン酸またはそのアルカリ金属塩の含有量は特に限定されないが、例えば、リンイオン濃度として０.１〜５０ｇ／Ｌ、好ましくは０.５〜３０ｇ／Ｌ、より好ましくは１〜３ｇ／Ｌである。
【００１６】
本発明の電解クロメート処理液には、本発明の効果を損なわない範囲で、ほう酸等の無機酸とそのアルカリ金属塩（ただし、無機酸とそのアルカリ金属塩からリン酸またはそのアルカリ金属塩は除く）およびクエン酸、リンゴ酸、グルコン酸等の有機酸とそのアルカリ金属塩等からなるｐＨ緩衝剤、キレート剤等含有させてもよいが、好ましくはクロム酸またはそのアルカリ金属塩のみを含みアルカリ性の電解クロメート処理液、あるいはクロム酸またはそのアルカリ金属塩とリン酸またはそのアルカリ金属塩のみを含みアルカリ性の電解クロメート処理液である。
【００１７】
本発明の電解クロメート処理液は、クロム酸またはそのアルカリ金属塩（必要によりリン酸またはそのアルカリ金属塩）を水に溶解し、アルカリ物質を用いてｐＨをアルカリ性に調整することにより調製することができる。
【００１８】
以上説明した本発明の電解クロメート処理液は、従来の電解クロメート処理と同様にして、めっき表面を処理することができる。本発明の電解クロメート処理液で処理できるめっき表面としては、特に限定されないが、例えば、スズ−コバルト合金めっき、スズ−ニッケル合金めっき、３価クロムめっき等の表面が挙げられる。なお、本発明の電解クロメート処理液を用いた電解クロメート処理の条件は特に限定されないが、例えば、電流密度が０.１〜５Ａ／ｄｍ２、好ましくは０.５〜２Ａ／ｄｍ２であり、液温が５〜６０℃、好ましくは１５〜４０℃、処理時間が１０秒〜５分、好ましくは３０秒〜３分である。
【００１９】
上記電解クロメート処理後は、更に、水洗、乾燥等を行ってもよい。
【００２０】
本発明の電解クロメート処理液を用いためっきの表面処理方法で得られためっき製品は、従来の酸性の電解クロメート処理液を用いた場合と同等かそれ以上の耐食性が得られる。ここで耐食性とはＪＩＳで規格化されているＣＡＳＳ耐食性（ＪＩＳ  Ｈ８５０２）をいう。
【００２１】
なお、本発明の電解クロメート処理液はアルカリ性であるため、処理前に行われるめっきが、例えば、スズ−コバルト合金めっき、スズ―ニッケル合金めっき等のアルカリ性のめっき液で得られたものであり、このめっき液が電解クロメート処理液に持込まれたとしても酸性の電解クロメート処理液と比べてｐＨの変動が少ないため、浴管理の問題なく電解クロメート処理ができる。また、この場合、従来の酸性の電解クロメート処理液で電解クロメート処理した時よりも耐食性が向上する。
【実施例】
【００２２】
以下、本発明を実施例を挙げて詳細に説明するが、本発明はこれら実施例に何ら限定されるものではない。
【００２３】
実  施  例  １
アルカリ性の電解クロメート処理液の調整：
重クロム酸ナトリウム二水和物６０ｇを１Ｌの水に溶解した後、水酸化ナトリウムを用いてｐＨを８.５に調整して、アルカリ性の電解クロメート処理液を得た。
【００２４】
実  施  例  ２
アルカリ性の電解クロメート処理液の調製：
重クロム酸ナトリウム二水和物６０ｇと、リン酸三ナトリウム１２水和物２８ｇを１Ｌの水に溶解した後、水酸化ナトリウムを用いてｐＨを８.５に調整して、リン含有のアルカリ性の電解クロメート処理液を得た。
【００２５】
比  較  例  １
酸性の電解クロメート処理液の調製：
重クロム酸ナトリウム３０ｇを１Ｌの水に溶解した後、水酸化ナトリウムおよび無水クロム酸を用いてｐＨ４.５に調整して、酸性の電解クロメート処理液を得た。
【００２６】
試  験  例  １
電解クロメート処理：
ＡＢＳ試験片（１０ｃｍ×１０ｃｍ）に、以下の前処理を行ったものに、実施例１または実施例２で得たアルカリ性の電解クロメート処理液を用いて、以下の条件で電解クロメート処理を行った。また、同様の条件で、比較例１で得た酸性の電解クロメート処理液を用いた電解クロメート処理を行った場合と、前処理後に何ら処理を行わなかった場合を比較とした。
【００２７】
（前処理）                                （膜厚）
硫酸銅めっき                              １５μｍ
半光沢ニッケルめっき                        ４μｍ
光沢ニッケルめっき                          ４μｍ
マイクロポーラスニッケルめっき              １μｍ
スズ−コバルトめっき                    ０.１５μｍ
※スズ−コバルトめっきはエバロイＳＮＣ（（株）ＪＣＵ製：（ｐＨ８.７））で行った。その他の各めっきは公知の方法で行った。
【００２８】
（電解クロメート処理）
浴温              ４０℃
電流密度        ０.１Ａ／ｄｍ２
処理時間            １分
【００２９】
電解クロメート処理後、以下の条件および評価方法でＣＡＳＳ試験を行った。その結果を表１に示した。
【００３０】
（ＣＡＳＳ試験）
ＪＩＳ  Ｈ８５０２に定めるＣＡＳＳ試験を８０時間実施した。
（評価方法）
目視にて表面ピット腐食をレイティングナンバにて評価。なお、レイティングナンバ評価はＪＩＳ  Ｈ８５０２  １１．５レイティングナンバ標準図表による方法に基づいて行った。
【００３１】
【表１】
2017075347.tif 000002
【００３２】
電解クロメート処理前のめっきが、アルカリ性のめっき液で得られた場合、実施例１または実施例２で得た電解クロメート処理液を用いて電解クロメート処理を行えば、従来の酸性の電解クロメート処理液を用いて電解クロメート処理行った場合よりも、耐食性が向上することがわかった。また、特に実施例２で得たリン含有のアルカリ性の電解クロメート処理液を用いた場合には、顕著に耐食性が向上することがわかった。
【００３３】
試  験  例  ２
めっき液持込み試験：
実施例２で得たアルカリ性の電解クロメート処理液に、スズ−コバルトめっき液（ｐＨ８.７）が持込まれた場合のｐＨを測定した。また、同様の条件で、比較例１で得た酸性の電解クロメート処理液にスズ−コバルトめっき液（ｐＨ８.７）が持込まれた場合のｐＨを測定した。その結果を表２に示した。
【００３４】
【表２】
2017075347.tif 000003
【００３５】
実施例２で得たアルカリ性の電解クロメート処理液は、スズ−コバルトめっき液が持込まれても、ｐＨの変動がなかった。一方、比較例１で得た酸性の電解クロメート処理液はスズ−コバルトめっき液が持込まれると、ｐＨが変動してしまった。
【００３６】
試  験  例  ３
電解クロメート処理：
ＡＢＳ試験片（１０ｃｍ×１０ｃｍ）に、試験例１の前処理においてスズ−コバルトめっきを黒色３価クロムめっき（（株）ＪＣＵ製：ＪＴＣ−ＢＫ（ｐＨ２.８））（０.１５μｍ）に代える以外は同様に前処理を行ったものに、実施例２で得たアルカリ性の電解クロメート処理液を用いて、試験例１と同様の条件で電解クロメート処理を行った。また、同様の条件で、比較例１で得た酸性の電解クロメート処理液を用いた電解クロメート処理を行った場合と、前処理後に何ら処理を行わなかった場合を比較とした。
【００３７】
電解クロメート処理後、試験例１と同様の条件および評価方法でＣＡＳＳ試験を行った。その結果を表３に示した。
【００３８】
【表３】
2017075347.tif 000004
【００３９】
電解クロメート処理前のめっきが酸性のめっき液で得られた場合であっても、実施例２で得た電解クロメート処理液と、従来の酸性の電解クロメート処理液を用いて電解クロメート処理を行った場合で同等の耐食性であった。
【産業上の利用可能性】
【００４０】
本発明の電解クロメート処理液は、めっき製品の表面処理に利用可能である。
以    上